(57)【要約】【課題】本発明は、画像による外観検査において導体が形成不良かどうかの判断が容易になる積層コイル部品を提供することを目的とするものである。【解決手段】本発明の積層コイル部品は、非磁性体部１１と、前記非磁性体部１１に形成されＡｇで構成された導体１４からなるコイル１５、１６とを備え、前記非磁性体部１１に遷移金属を含有させ、また、その製造方法においては、前記遷移金属の酸化物の含有量を、非磁性材料に含有された無機物に対して０．１ｗｔ％〜５．０ｗｔ％としたものである。【選択図】図１
2018078223.tif 000002
【特許請求の範囲】
【請求項１】
非磁性体部と、前記非磁性体部に形成されＡｇで構成された導体からなるコイルとを備え、前記非磁性体部に遷移金属を含有させた積層コイル部品。
【請求項２】
前記遷移金属をＭｎとした請求項１に記載の積層コイル部品。
【請求項３】
前記遷移金属の酸化物が含有された非磁性材料からなる前記非磁性体部に、Ａｇで構成された前記導体からなる前記コイルを形成する積層コイル部品の製造方法であって、前記遷移金属の酸化物の含有量を、前記非磁性材料に含有された無機物に対して０．１ｗｔ％〜５．０ｗｔ％とした積層コイル部品の製造方法。
【発明の詳細な説明】
【技術分野】
【０００１】
本発明は、デジタル機器やＡＶ機器、情報通信端末等の各種電子機器に使用される小形で薄型の積層コイル部品およびその製造方法に関するものである。
【背景技術】
【０００２】
従来のこの種の積層コイル部品は、図４に示すように、非磁性体部１と、非磁性体部１内に埋設されＡｇで構成された導体からなる第１のコイル２、第２のコイル３と、非磁性体部１の上下に積層された磁性体部４とを備えていた。また、非磁性体部１は、フィラー、非晶質のガラスなどで構成された無機物と、溶剤、可塑剤などで構成された有機物とを配合し、焼成することで形成されていた。
【０００３】
なお、この出願の発明に関連する先行技術文献としては、例えば、特許文献１が知られている。
【先行技術文献】
【特許文献】
【０００４】
【特許文献１】特開２０１４−１７９５７０号公報
【発明の概要】
【発明が解決しようとする課題】
【０００５】
上記した従来の積層コイル部品においては、非磁性体部１を構成するガラスセラミックス材料の色が白いため、Ａｇで構成された導体と色調が近く、これにより、非磁性体部１と導体とが区別しにくくなるため、画像による外観検査において導体の形成不良の有無の確認をしようとしても形成不良かどうかの判断が困難であるという課題を有していた。
【０００６】
本発明は上記従来の課題を解決するもので、画像による外観検査において導体が形成不良かどうかの判断が容易な積層コイル部品を提供することを目的とするものである。
【課題を解決するための手段】
【０００７】
上記目的を解決するために本発明は、非磁性体部と、非磁性体部に形成されＡｇで構成された導体からなるコイルとを備え、非磁性体部に遷移金属を含有させた。
【発明の効果】
【０００８】
本発明の積層コイル部品は、非磁性体部に含有された遷移金属によって非磁性体部に着色することができるため、非磁性体部の色と、Ａｇで構成された導体の色の色調を遠ざけることができ、これにより、非磁性体部と導体とを容易に区別できるため、画像による外観検査において導体が形成不良かどうかの判断が容易になるという効果を奏するものである。
【図面の簡単な説明】
【０００９】
【図１】本発明の一実施の形態におけるコモンモードノイズフィルタの断面図
【図２】同コモンモードノイズフィルタの斜視図
【図３】非磁性体部中の遷移金属酸化物の含有率と非磁性体部の絶縁抵抗の関係を示す図
【図４】従来のコモンモードノイズフィルタの断面図
【発明を実施するための形態】
【００１０】
図１は本発明の一実施の形態における積層コイル部品の一例としてのコモンモードノイズフィルタの断面図、図２は同コモンモードノイズフィルタの斜視図である。
【００１１】
本発明の一実施の形態におけるコモンモードノイズフィルタは、図１に示すように、非磁性体部１１と、非磁性体部１１を挟み込む第１の磁性体部１２、第２の磁性体部１３と、第１の非磁性体部１１内に埋設されＡｇで構成された導体１４と、導体１４からなる第１のコイル１５、第２のコイル１６とを備えている。
【００１２】
上記構成において、前記非磁性体部１１は、複数の非磁性体層を積層することによって設けられ、また、この非磁性体部１１（複数の非磁性体層）は、非晶質のガラスと、結晶質のフィラーと、Ａｇの拡散防止するため等に添加される添加剤と、Ｍｎの酸化物を含有する非磁性材料を焼成することによって形成される。
【００１３】
さらに、複数の非磁性体層は、上記の無機物と、可塑剤、溶剤等の有機物とを混合して得られたスラリーを作製し、このスラリーをシート化し、焼成して得られる。焼成後には有機物は非磁性体部１１内部にほとんど残留しない。また、非磁性体部１１は、薄い茶色で着色される。
【００１４】
また、前記第１の磁性体部１２は、非磁性体部１１の下面に積層され、シート状に構成されたＮｉ−Ｃｕ−Ｚｎフェライト等の磁性材料からなる複数の磁性体層で構成されている。
【００１５】
そして、前記第２の磁性体部１３は、非磁性体部１１の上面に積層され、すなわち、非磁性体部１１を第１、第２の磁性体部１２、１３で挟み込んだ構成とし、そして、第２の磁性体部１３も、シート状に構成されたＮｉ−Ｃｕ−Ｚｎフェライト等の磁性材料からなる複数の磁性体層で構成されている。
【００１６】
さらに、前記第１のコイル１５、第２のコイル１６は、第１の非磁性体部１１内に埋設され、それぞれ渦巻状導体と引出用導体からなる導体１４で形成されている。また、第１のコイル１５、第２のコイル１６を構成する導体１４は、それぞれ非磁性体層にめっきＡｇを転写するか、またはＡｇペーストを印刷することにより形成されている。そして、第１のコイル１５と第２のコイル１６とが互いに磁気結合するようになっている。
【００１７】
なお、第１のコイル１５、第２のコイル１６は、その一部を第１、第２の磁性体部１２、１３に接するようにしてもよく、また、第１の磁性体部１２の下面、および第２の磁性体部１３の上面にさらに別の非磁性体部を積層してもよい。
【００１８】
そして、上記した構成により、図２に示すような積層体１７が形成される。また、この積層体１７の両端面には、４つの外部電極１８が設けられ、そしてこの外部電極１８はそれぞれ第１のコイル１５、第２のコイル１６の各両端部と接続されている。さらに、外部電極１８は、積層体１７の端面に銀ペーストを印刷して焼成するか、あるいは樹脂と銀からなるペーストを印刷することにより形成され、またこれらの表面にめっきによってニッケルめっき層を形成するとともに、このニッケルめっき層の表面にめっきによってすずやはんだ等の低融点金属めっき層を形成する。
【００１９】
この積層体１７は、着色された非磁性体部１１と、非磁性体部１１を挟む第１、第２の磁性体部１２、１３が積層される。
【００２０】
上記したように本発明の一実施の形態におけるコモンモードノイズフィルタにおいては、非磁性体部１１に遷移金属であるＭｎを含有させているため、非磁性体部１１を着色す
ることができ、これにより、非磁性体部１１の色とＡｇで構成された導体１４の色の色調を遠ざけることができるため、非磁性体部１１と導体１４とを容易に区別でき、この結果、画像による外観検査において、積層体１７の端面に導体１４が形成されていなかったり、その面積が小さかったりするような不良が発生したかどうかの判断を的確にできるという効果が得られるものである。
【００２１】
また、非磁性体部１１に含有させる遷移金属は、非磁性体部１１を着色することができるような遷移金属の酸化物であれば何でもよいが、例えば、Ｃｒ、Ｍｎ、Ｆｅ、Ｃｏ、Ｎｉ、Ｃｕなどが好適に用いられる。なかでも、遷移金属としてＭｎを使用すれば、電子部品としてありふれた薄い茶色に着色できるため、より好ましい。
【００２２】
ここで、非磁性体部１１に遷移金属を含有させるには、まず、焼成前の非磁性材料に遷移金属の酸化物を含有させる必要がある。非磁性材料に遷移金属酸化物を含有させた後、その非磁性材料をシート化し、積層して形成される非磁性体部１１と第１、第２の磁性体部１２、１３を積層して、積層体１７を形成した後、焼成し、さらにその後、外部電極１８を形成して積層コイル部品が得られる。焼成過程で遷移金属酸化物がガラスに取り込まれ、結果物の非磁性体部１１には遷移金属が残ると考えられる。
【００２３】
このとき、焼成前の非磁性材料中の無機物のうちの、遷移金属酸化物の含有量を０．１ｗｔ％〜５．０ｗｔ％としている。
【００２４】
０．１ｗｔ％未満だと、着色による効果が得られない。一方、遷移金属酸化物の含有量を増やすと、電荷のキャリアとなる遷移金属イオンが、非磁性体部１１の構成要素であるガラス中に多数存在することになり、絶縁性が悪化する。
【００２５】
ここで、図３に、焼成前の非磁性材料中の無機物に対する遷移金属酸化物の含有量と焼成後の積層体１７の絶縁抵抗との関係を示す。
【００２６】
図３から明らかなように、非磁性材料中の無機物に対する遷移金属酸化物の含有量が５．０ｗｔ％を超えると、絶縁抵抗が１０8Ωを下回るため、５．０ｗｔ％以下とするのが好ましい。
【００２７】
なお、上記一実施の形態においては、ガラスとフィラーと添加剤と遷移金属酸化物といった無機物と、可塑剤、溶剤等の有機物とを混合、シート化した非磁性材料を焼成することによって非磁性体部１１を得ているが、溶融によるガラスの製造段階であらかじめ遷移金属酸化物を添加しておくことで得られる遷移金属含有ガラスを用いても、同様の効果が達せられるものである。
【００２８】
また、上記本発明の実施の形態においては、積層コイル部品の一例としてコモンモードノイズフィルタについて説明したが、積層インダクタ、積層インダクタアレイ等の他の積層コイル部品についても適用できる。
【産業上の利用可能性】
【００２９】
本発明に係る積層コイル部品は、画像による外観検査において導体が形成不良かどうかの判断が容易になるという効果を有するものであり、特にデジタル機器やＡＶ機器、情報通信端末等に使用されるコモンモードノイズフィルタ等において有用となるものである。
【符号の説明】
【００３０】
１１  非磁性体部
１４  導体
１５、１６  第１、第２のコイル
【図１】
2018078223.tif 000003
【図２】
2018078223.tif 000004
【図３】
2018078223.tif 000005
【図４】
2018078223.tif 000006